(57)【特許請求の範囲】
【請求項１】
少なくともカドミウム、亜鉛、砒素、銅、タリウムを含有する液からカドミウム、亜鉛を回収する方法において、当該液に対して酸化剤、アルカリ剤を添加して、ｐＨ４〜６に調整し砒素、銅、タリウムを除去し、更に、得られた砒素、銅、タリウムが除去された液に対して炭酸化剤を添加し、液中の銅を除去することを特徴とする液処理方法。
【請求項２】
少なくとも銅、カドミウムを含有する液からカドミウムを回収する方法において、当該液をｐＨ１〜３に調整し、銅除去に対応した亜鉛末を添加することによって予め銅を除去し、更に、得られた予め銅が除去された液に対して亜鉛末を添加し、スポンジカドミウムを得ることを特徴とする液処理方法。
【請求項３】
非鉄乾式製錬中に発生するダストからカドミウム、亜鉛を回収する方法において、該ダストを酸性浸出する第１工程と、この浸出液に酸化剤、アルカリ剤を添加して、浸出液中に含まれる砒素、銅を酸化、中和することにより中和滓として分離する第２工程と、得られた中和滓が分離された液に、炭酸ナトリウムを添加し、炭酸化処理により残余の銅を優先的に除去する第３工程と、得られた残余の銅が優先的に除去された液に、ＫＭｎＯ４を添加して砒素，タリウム，鉛を除去する第４工程と、得られた砒素、タリウム、鉛が除去された液に対して、亜鉛末の添加によりカドミウムをスポンジ状の金属として回収する第５工程と、カドミウムを回収後の液にアルカリ剤を添加して、残留する亜鉛を水酸化物として回収する第６工程と、からなることを特徴とするカドミウムの回収方法。
【請求項４】
前記第３工程において、炭酸ナトリウムの添加量を銅に対して２〜５当量とし、２５℃〜４０℃の範囲で炭酸化処理を行うことを特徴とする請求項３記載の製錬ダスト中のカドミウム回収方法。
【請求項５】
前記第５工程の亜鉛末による処理を２段階に分けて、最初の第１段目で銅を回収し、次の第２段目でスポンジカドミウムを回収することを特徴とする請求項３又は請求項４記載の製錬ダスト中のカドミウム回収方法。
【発明の詳細な説明】
【０００１】
【産業上の利用分野】
本発明は製錬中間物から有価物を回収する方法に関する、更に詳細には銅製錬転炉ダスト等の各種製錬中間物に含まれるカドミウム、亜鉛の有価物を個別に分離し回収する方法に関するものである。
【０００２】
【従来の技術】
銅、亜鉛等の非鉄製錬工程においては各種の中間物が発生する。なかでも銅製錬における転炉ダスト等の製錬ダストは、カドミウム、亜鉛等の有価物と共に砒素、鉛、タリウム等の不純物を含むことを大きな特徴としている。
【０００３】
転炉ダスト等からカドミウム、亜鉛を有価物として回収する場合は、砒素、鉛、タリウム及び銅等の成分を効率よく分離する方法が不可欠である。
【０００４】
従来は、亜鉛等の乾式製錬でカドミウムを含む亜鉛、銅が煙灰中に入るため、煙灰を電解尾液等で溶解し、次に銅を亜鉛末で置換沈殿せしめ、濾過した後に亜鉛末でカドミウムを沈殿させるものが一般的であった。しかし、カドミウムの純度が低く更に精製等の後処理を必要とするうえに、タリウム等の他の金属を分離する場合には同様の処理が行えなかった。
【０００５】
そこで、特開平８−３０９３１３号公報に種々の金属を含む場合の分離回収方法として、高温処理炉から得た飛灰から第一工程で亜鉛分の多い濾液と残渣とし、次に第二工程で前記濾液から珪素主体の晶出物を分離し、更に銅を含む亜鉛澱物と実質上重金属を含まない濾液とに分離する第三工程からなる方法が提案されている。また、特開平５−５１３２号公報にカドミウム、亜鉛、砒素等を含む煙灰を最終的には第二鉄イオンを添加した濾過液を置換工程に供するカドミウムの回収方法が提案されている。さらに、特開平９−１３７２３６号公報には銅、砒素、亜鉛、カドミウムを含む硫酸性水溶液からカドミウムを回収する方法が提案されている。
【０００６】
【発明が解決しようとする課題】
しかしながら、上記公報に提案されている方法にも以下のような問題点がある。
【０００７】
特開平８−３０９３１３号公報の提案された方法では、含まれる種々の金属のうち同種類の重金属を分離することは可能であるが、一括して水酸化物もしくは硫化物として回収する方法しか実用化されていないため、個々の金属の分離が困難である。このために回収した金属の純度が低く更に精製工程を必要とするという問題点がある。特開平５−５１３２号公報に提案された方法は、銅が含まれる煙灰の処理を目的としていないため銅を含む場合には銅が最終的に残ってしまうために回収するカドミウムの純度が低くなってしまう、また、鉄イオンを使用して置換によるセメンテーション法を行うために得られるスポンジカドミウムに鉄の混入が不可避となるという欠点がある。更に、特開平９−１３７２３６号公報に提案された方法は、処理当初に銅と砒素を所定の重量比にしなければならず、効率的な処理が困難であった。
【０００８】
本発明は上記の欠点を解決したもので、その目的はカドミウムや亜鉛等の有価物を含む製錬ダストから砒素、銅、鉛、タリウム等の少ない高純度のカドミウムや亜鉛をそれぞれを回収する方法を提供し、特にカドミウムについては、公知の真空蒸留法や電解法により容易に高純度地金にすることが可能なスポンジ状メタルを回収する方法を提供する。
【０００９】
【課題を解決するための手段】
上記問題点を解決するために、請求項１に記載の発明は、  少なくともカドミウム、亜鉛、砒素、銅を含有する液からカドミウムを回収する方法において、  当該液に対して酸化剤、アルカリ剤を添加して、ｐＨ４〜６に調整し砒素、銅を除去し、  更に該液に対して炭酸化剤を添加し、更に液中の銅を除去する液処理方法である。
【００１０】
請求項２に記載の発明は、  少なくとも銅、カドミウムを含有する液からカドミウムを回収する方法において、  ｐＨ１〜３に調整し、銅除去に対応した亜鉛末を添加することによって予め銅を除去し、  更に該液に対して亜鉛粉末を添加しスポンジカドミウムを得る液処理方法である。
【００１１】
請求項３に記載の発明は、  非鉄乾式製錬中に発生するダストからカドミウムを回収する方法において、  該ダストを酸性浸出する第１工程と、  この浸出液に含まれる砒素、銅等を酸化、中和することにより中和滓として分離する第２工程と、  炭酸ナトリウムを添加し、炭酸化処理により残余の銅を優先的に除去する第３工程と、  ＫＭｎＯ４を添加して砒素，タリウム，鉛を除去する第４工程と、  亜鉛粉末の添加によりカドミウムをスポンジ状の金属として回収する第５工程と、  カドミウムを回収後の液にアルカリを添加して、残留する亜鉛を水酸化物として回収する第６工程と、  からなるカドミウムの回収方法である。
【００１２】
請求項４に記載の発明は、  前記第３工程において、  炭酸ナトリウムの添加量を銅に対して２〜５当量とし、２５℃〜４０℃の範囲で炭酸化処理を行うカドミウムの回収方法である。
【００１３】
請求項５に記載の発明は、  前記第５工程の亜鉛粉末による処理を２段階に分けて、  最初の第１段目で粗銅を回収し、  次の第２段目でスポンジカドミウムを回収するカドミウムの回収方法である。
【００１４】
上記発明において使用される酸化剤は砒素を酸化することを目的としている。酸化剤としては、過マンガン酸カリウム（ＫＭｎＯ4 ）、過酸化水素水（Ｈ2 Ｏ2 ）、酸素（Ｏ2 ）、空気等があげられる。特に、過マンガン酸カリウムが好ましく、併せて、空気を吹き込むことが可能である。
【００１５】
アルカリ剤は砒酸カルシウム、砒酸銅を生成することを目的としている。アルカリ剤としては、炭酸カルシウム（ＣａＣＯ3 ）、消石灰（Ｃａ（ＯＨ）2 ）、苛性ソーダ（ＮａＯＨ）等があげられる。特に、炭酸カルシウムが好ましい。また、これらを複合して添加してもよい。
【００１６】
炭酸化剤は銅を炭酸銅の形で優先的に除去することを目的としている。炭酸化剤としては、炭酸ナトリウム（炭酸ソーダ：Ｎａ2 ＣＯ3 ）、炭酸水素ナトリウム（ＮａＨＣＯ3 ）等があげられる。
【００１７】
本発明は、上記の構成によりそれぞれ次のような作用をする。
【００１８】
請求項１の記載に係る発明の液処理方法によって、砒素がカドミウムの濃縮と同時に濃縮されるのを防止することができる。また、請求項３に示す第４工程と組み合わせることによって有毒なアルシンガス（ＡｓｍＨｎ）の発生を防止することが可能である。従って、安価に効率的に純度の高いスポンジカドミウムを得ることができる。なお、この時にｐＨが４以下では砒素、銅の分離が不十分であり、ｐＨが６以上ではカドミウム、亜鉛の中和沈殿が生成してしまうという不都合がある。
【００１９】
請求項２の記載に係る液処理方法によって、亜鉛末を添加してセメンテーション法により銅を沈殿、除去して、次に得るスポンジカドミウムの純度を向上させることを可能にする。なお、この時ｐＨが１以下では亜鉛末の溶解量が増加してしまい、一方ｐＨが３以上では置換速度が遅くなる不都合がある。
【００２０】
請求項３の記載に係る有価物回収方法によって、製錬ダストからカドミウム、亜鉛を回収する方法において、予め鉛、砒素、銅等を除去し、更にアルシン発生防止のために砒素を極く微量レベルまで低減した後でカドミウムをスポンジ状金属として回収し、その後亜鉛を水酸化物として回収することを可能にする。請求項４の記載に係る有価物回収方法によって、カドミウム等の有価物の沈殿、除去を最小に留め銅を優先的に除去することができる。なお、この時に炭酸ナトリウムの添加量が銅に対して２当量以下では銅を除去する効果が小さい、５当量以上では亜鉛、カドミウムも共に除去されて回収量が小さくなってしまう。処理液の温度は２５℃以下では冷却装置が必要で煩雑であり、４０℃以上では銅を除去する効果が小さくなってしまう。請求項５の記載に係る有価物回収方法では、残存する銅を除去することによってカドミウムを効率的に回収することができる。これらによって不純物の少ないカドミウム、亜鉛を高効率に回収する方法を提供することができる。
【００２１】
【発明の実施の形態】
本発明の実施の形態を図１に示すフローシートにより説明する。
【００２２】
非鉄乾式製錬中に発生するダストを硫酸液で浸出して鉛等の不純物を鉛滓として除去する第一工程、酸化剤とアルカリを添加して固液分離して砒素、銅を粗浄液滓として回収する第二工程、粗浄液後液に炭酸化剤を添加して銅を炭酸化滓として回収する第三工程、炭酸化後液にＫＭｎＯ4 を添加して共沈法により砒素、タリウム、鉛を固液分離する第四工程、亜鉛末添加によりスポンジカドミウムを回収する第五工程、次にアルカリを添加して脱亜鉛処理し、固液分離によって水酸化亜鉛を回収する第六工程から基本的に構成されている。
【００２３】
第一工程は、銅製錬の転炉ダスト１０t を、２０g/L 硫酸酸性水溶液４０m3を供して２５℃で２時間浸出し、カドミウムや亜鉛を含む浸出液３８m3を得る工程である。浸出残渣２．０dry-t には鉛が残留するので、鉛製錬の原料として系外カットした。以下にその分析結果を示す。
【００２４】
【表１】
0003762047.tif 000002
なお、残りは酸素、硫黄、炭酸塩等でありここでは省略する。
【００２５】
この工程により鉛、錫等の成分を系外に除去することができる。
【００２６】
第二工程ではこの浸出液３８m3を９８kgのＫＭｎＯ4 で酸化後、炭酸カルシウム０．６６t でｐＨ３まで中和し、更に消石灰０．２１t と４８％苛性ソーダ１．４t を用いて６０℃でｐＨ５．２とする。その後、濾過して粗浄液後液３０m3と粗浄液滓３．２dry-t を得た。以下にその分析結果を示す。
【００２７】
【表２】
0003762047.tif 000003
この粗浄液滓に浸出液中に踏まれていた砒素の９７％以上を除去することができた。同様に銅の９８％以上を除去することができた。粗浄液滓は再度製錬に使用するために自溶炉へ投入した。
【００２８】
なお、第二工程で浸出液をｐＨ６以上にすると砒素、銅、タリウムの粗浄液滓に含まれる量は増加したが、カドミウム、亜鉛の量も急増した。逆に、ｐＨを４以下にすると砒素等の粗浄液滓に含まれる量が激減した。
【００２９】
第三工程では２５℃で、上記粗浄液後液３０m3に炭酸ソーダ４７kgを添加し、２０分後に炭酸化滓４４dry-kgと炭酸化後液３０m3を回収した。炭酸ソーダの量は銅に対して３当量分に相当する。以下にその分析結果を示す。
【００３０】
【表３】
0003762047.tif 000004
この工程の炭酸化によって銅を優先的に除去し、スポンジカドミウムの純度を向上させることができる。
【００３１】
第三工程において炭酸ナトリウムの添加量、温度の炭酸化滓と炭酸化後液の組成への影響について検討した。図２には処理温度を２５℃に固定して粗浄液後液中の銅量に対する炭酸ナトリウムの添加量による炭酸化滓の組成への影響を調べた。図３には炭酸ナトリウムの添加量を銅量に対して２当量に固定して温度の炭酸化滓の組成への影響を調べた。また、図４には処理温度を２５℃に固定して粗浄液後液中の銅量に対する炭酸ナトリウムの添加量による炭酸化後液の組成への影響を調べた。図５には炭酸ナトリウムの添加量を銅量に対して２当量に固定して温度の炭酸化後液の組成への影響を調べた。更に、図６には炭酸化処理における温度と炭酸ナトリウム添加量が炭酸化後液中の銅濃度に与える影響を調べた。これらによって、粗浄液後液に対して温度範囲が２５〜４０℃、炭酸ナトリウムの添加量は２〜５当量が良いことがわかる。これによって、カドミウム、亜鉛の沈殿によるロスを最小限に抑え、銅を除去することができる。
【００３２】
特に、第二工程と第三工程の液処理方法をカドミウム等の回収方法に組み入れることによって、カドミウム、亜鉛の沈殿によるロスを最小限に抑え、銅、砒素、タリウムを除去することができる。また、アルシンの発生を抑えることによって効率的な操業を可能にする。
【００３３】
第四工程では２５℃で、上記炭酸化後液３０m3に中和剤として酸化亜鉛３０kgと酸化剤ＫＭｎＯ4 ３０kgを添加し、３０分後に清浄液滓８５dry-kgと清浄液後液３０m3を得た。以下にその分析結果を示す。
【００３４】
【表４】
0003762047.tif 000005
この工程で炭酸化後液の銅、砒素をほぼ完全に除去することができた。
【００３５】
第五工程では精浄液後液３０m3を６０℃、ｐＨ２に調整し、亜鉛粉末１２０kgを添加し、スポンジカドミウム１４９dry-kgと脱カドミウム後液２７m3を回収した。以下にその分析結果を示す。
【００３６】
【表５】
0003762047.tif 000006
この工程でスポンジカドミウムの純度は８９．０％であったが、銅を０．３％含有していた。
【００３７】
また、第五工程は２段階の置換工程に分けることができる。第一段階として若干残存している銅がスポンジカドミウムに含有されるのを防止するために亜鉛末を添加してセメンテーション法により置換・析出させることによって液中から除去する。次に、第２段階として亜鉛末を添加して同様にカドミウムを析出させた。以下にその結果を示す。
【００３８】
【表６】
0003762047.tif 000007
この第５工程の２段置換工程で更に、スポンジカドミウム中の銅を０．３％から０．０１％まで低減することができた。スポンジカドミウムの純度は９０％であった。このスポンジカドミウムをプレス脱水後、苛性ソーダを添加したフラックス溶解のみでカドミウムの粗メタルを得ることができた。なお、図７には、カドミウム地金を得る工程を示すが、従来はスポンジカドミウムを更に溶解し亜鉛末、酸化剤、中和剤を添加して浄液後に電解採取して地金を得ていた。これによって電解採取よりも工程が簡単であり、しかも高い純度のものが得られた。
【００３９】
更に、第六工程では上記脱カドミウム後液２７m3を、苛性ソーダにより８０℃、ｐＨ９．５まで中和し、水酸化亜鉛１．２dry-t を回収した。以下にその分析結果を示す。
【００４０】
【表７】
0003762047.tif 000008
この工程で得た亜鉛滓は亜鉛の含有量が高く５０％以上であった。亜鉛滓は製錬工程に戻して再利用することができた。
【００４１】
【発明の効果】
本発明により製錬ダストから有価物を回収する方法において、不純物の少ないカドミウムや亜鉛を高効率に回収することが可能になった。
【図面の簡単な説明】
【図１】本発明のスポンジカドミウムを得る製造方法を示すフローシートである。
【図２】処理温度を２５℃に固定して粗浄液後液中の銅量に対する炭酸ナトリウムの添加量による炭酸化滓の組成への影響を示す図である。
【図３】炭酸ナトリウムの添加量を銅量に対して２当量に固定して温度の炭酸化滓の組成への影響を示す図である。
【図４】処理温度を２５℃に固定して粗浄液後液中の銅量に対する炭酸ナトリウムの添加量による炭酸化後液の組成への影響を示す図である。
【図５】炭酸ナトリウムの添加量を銅量に対して２当量に固定して温度の炭酸化後液の組成への影響を示す図である。
【図６】炭酸化処理における温度と炭酸ナトリウム添加量が炭酸化後液中の銅濃度に与える影響を示す図である。
【図７】カドミウム地金を得る一例を示す図である。
【図１】
0003762047.tif 000009
【図２】
0003762047.tif 000010
【図３】
0003762047.tif 000011
【図４】
0003762047.tif 000012
【図５】
0003762047.tif 000013
【図６】
0003762047.tif 000014
【図７】
0003762047.tif 000015